REVENDICATIONS 1/ Procédé de fabrication d'un polyuréthanne thermodurcissable après transformation, à partir d'un polyuréthanne thermoplastique selon lequel on greffe à l'aide d'un agent de liaison, sur des macromolécules de polyuréthanne thermoplastique, un organo-silane hydrolysable de formule générale : avec RI, R2, R3 = alkyl aliphatique, alkyl aromatique ; n # 1 ; R4 étant un radical organique susceptible de réagir avec ledit agent de liaison, lequel comprend au moins deux fonctions isocyanate, le polyuréthanne thermoplastique obtenu étant apte, après transformation, à s'auto-réticuler au contact de molécules d'eau de sorte à devenir thermodurcissable. 2/ Procédé selon la revendication 1, caractérisé en ce que R4 est choisi dans le groupe comprenant les radicaux NH2, NH, SH, OH, phénol, epoxy. 3/ Procédé selon l'une des revendications précédentes, caractérisé en ce que l'agent de liaison est un diisocyanate de formule générale : O = C = N - R5 - N = C = O, avec R5 = radical organique 4/ Procédé selon l'une des revendications précédentes, caractérisé en ce que l'organo-silane est l'aminopropyltrimethoxysilane, de formule : 5/ Procédé selon l'une des revendications précédentes caractérisé en ce que le diisocyanate est choisi dans le groupe comprenant les diisocyanates aromatiques, cycloaliphatiques, aliphatiques et leurs dimères. 6/ Procédé selon la revendication 5, caractérisé en ce que parmi le diisocyanate aromatique est choisi dans le groupe comprenant le TDI (1-3 diisocyanatométhylbenzène), le 2,4'-MDI (1isocyanato-2(4-isocyanatophényl) méthyl-benzène), le 4,4' MDI (1,1-méthylène bis (4-isocyanatobenzène)), le 2,4-TDI (2,4 diisocyanato-1- méthylbenzène) et le PPDI (1,4-diisocyanatobenzène) ou leurs dimères. 7/ Procédé selon la revendication 5, caractérisé en ce que le di-isocyanate cycloaliphatique est le H12MDI (1,1-méthylène bis (4-isocyanatocyclohexane)). 8/ Procédé selon l'une des revendications précédentes caractérisé en ce que la concentration en agent de liaison est comprise entre 0,1 et 30 % en poids du TPU, avantageusement 4 % en poids. 9/ Procédé selon l'une des revendications précédentes, caractérisé en ce que la concentration d'organo-silane est comprise entre 0,05 et 15 % en poids de TPU, avantageusement 2 % en poids. 10/ Procédé selon l'une des revendications précédentes, caractérisé en ce que : - on fait réagir à une température comprise entre 120 et 220 C un mélange de polyuréthanne thermoplastique et d'agent liant de sorte à obtenir un TPU réactif; - on met ensuite en contact le mélange TPU réactif avec un organo-silane ; - on récupère enfin le TPU greffé obtenu. 11/ Procédé selon l'une des revendications 1 à 9, caractérisé en ce que : - on prépare séparément : un premier mélange de polyuréthanne thermoplastique et d'agent de liaison ; un second mélange de polyuréthanne thermoplastique et d'organo- silane ; - on extrude ensuite le mélange résultant du premier mélange et du second mélange. 12/ Procédé selon l'une des revendications 9 ou 10, caractérisé en ce que le polyuréthanne thermoplastique greffé obtenu est ensuite soit granulé, soit directement transformé. 13/ Polyuréthanne thermodurcissable après transformation, susceptible d'être obtenu par le procédé objet de l'une des revendications 1 à 12.